(57)【要約】【課題】本発明が解決しようとする課題は、高比重で無害で耐食性が高いカーテン用おもりを得ることである。【解決手段】タングステン単体又はそれを含有する材料からなるカーテン用おもりとすることにより前記課題を解決した。また、タングステン粉末と耐食性樹脂又は耐食性ゴムとを混合、加熱結合することによりカーテン用おもりを作製することにより前記課題を解決した。さらに、耐食性樹脂又は耐食性ゴムでおもり全体を覆うようにすれば、クリーニング時に洗剤や水や有機溶剤に侵されないものが得られる。【選択図】  なし【特許請求の範囲】
【請求項１】
タングステン単体又はそれを含有する材料からなることを特徴とするカーテン用おもり。
【請求項２】
タングステンと耐食性樹脂又は耐食性ゴムからなることを特徴とする請求項１に記載のカーテン用おもり。
【請求項３】
少なくとも表面全体が耐食性樹脂又は耐食性ゴムで被覆されていることを特徴とする請求項１記載のカーテン用おもり。
【請求項４】
耐食性樹脂が、ポリプロピレン、ポリエチレン、ポリスチレン、ポリウレタン樹脂、ＡＢＳ樹脂、エポキシ樹脂、シリコーン樹脂、ポリアミド樹脂、ポリイミド樹脂、塩化ビニル樹脂、ポリテトラフルオロエチレンその他のフッ素樹脂のなかの少なくとも１種以上からなることを特徴とする請求項２または請求項３に記載のカーテン用おもり。
【請求項５】
耐食性ゴムが、シリコーンゴム、フッ素ゴム、ウレタンゴム、アクリルゴム、イソブチレンイソプレンゴム、ポリイソプレン、ポリイソブチレン、ポリイソプレン、ポリブタジエン、ブタジエンスチレンゴムのなかの少なくとも１種以上からなることを特徴とする請求項２または請求項３に記載のカーテン用おもり。
【発明の詳細な説明】
【技術分野】
【０００１】
本発明は、一般家庭のカーテン、ブラインド、シャワーカーテン等やホテル、映画館、劇場等の業務用で使用されるカーテン、緞帳等のいわゆるカーテン用おもりに関する。
【背景技術】
【０００２】
従来より、カーテンの裾に使用されるおもりは、特許文献１に記載されているように、鉛、ガラス、セラミック、鋼、亜鉛やＳＵＳ３０４等のステンレス鋼やその他の材料が使用されていた。
しかしながら、鉛は毒性があり環境や健康上問題があったり、その他の材料は発錆したり、比重が小さく、大きい形状のおもりを用いる必要があった。また、クリーニングすると水や洗剤や有機溶剤と反応して腐食が起こった。
このため、比重が大きく耐食性があり無害な材料が待望されていた。
【０００３】
【特許文献１】特開２００３−１０２６１５号公報
【発明の開示】
【発明が解決しようとする課題】
【０００４】
本発明が解決しようとする課題は、高比重で無害で耐食性が高いカーテン用おもりを得ることである。
【課題を解決するための手段】
【０００５】
本発明者は、タングステン単体又はそれを含有する材料からなるカーテン用おもりとすることにより前記課題を解決した。また、タングステン粉末と耐食性樹脂又は耐食性ゴムとを混合、加熱結合することによりカーテン用おもりを作製することにより前記課題を解決した。さらに、耐食性樹脂又は耐食性ゴムでおもり全体を覆うようにすれば、クリーニング時に洗剤や水や有機溶剤に侵されない。
そして、前記耐食性樹脂として、ポリプロピレン、ポリエチレン、ポリスチレン、ポリウレタン樹脂、ＡＢＳ樹脂、エポキシ樹脂、シリコーン樹脂、ポリアミド樹脂、ポリイミド樹脂、塩化ビニル樹脂、ポリテトラフルオロエチレンその他のフッ素樹脂のなかの少なくとも１種以上からなるものを用いると、耐食性、耐薬品性があるので、そのままクリーニングしても洗剤や水や有機溶剤に侵されないので発錆の問題がなく、カーテン生地の変色がなく好適である。また、耐食性ゴムが、シリコーンゴム、フッ素ゴム、ウレタンゴム、アクリルゴム、イソブチレンイソプレンゴム、ポリイソプレン、ポリイソブチレン、ポリイソプレン、ポリブタジエン、ブタジエンスチレンゴムのなかの少なくとも１種以上からなるものであると、耐食性、耐薬品性があるので、そのままクリーニングしても洗剤や水や有機溶剤に侵されないので発錆の問題がなく、カーテン生地の変色がなく好適である。また、樹脂と比較すると弾性があり柔軟であるので風等でカーテンの裾が窓ガラスにぶつかっても割れにくい。
【発明の効果】
【０００６】
１．本発明のカーテンおもりは、毒性がなく、環境や健康の面で優れている。
２．高比重であるので、鉛等従来のものより小さい形状で同等の作用をする。
３．耐食性樹脂、耐食性ゴムとの複合物は、カーテンをクリーニングしても耐薬品性が強く、耐食性があり錆びにくい。
４．カーテンおもり全体が、耐食性樹脂、耐食性ゴムで覆われていると耐薬品性が強く、耐食性があり錆びにくく、風による窓ガラスとの衝突でもガラスが割れにくくなる。
【発明を実施するための最良の形態】
【０００７】
請求項１に記載の本発明は、タングステン単体又はそれを含有する材料からなることを特徴とするカーテン用おもりで高比重であるので、従来より小さな形状で必要な機能を果たすことができる。具体的には、タングステン又はタングステン合金又はタングステン複合材が使用できる。タングステン又はタングステンの含有量を増減することで、必要重量を得ることができる。
請求項２に記載の本発明は、タングステンと耐食性樹脂又は耐食性ゴムからなることを特徴とするカーテン用おもりであるが、耐食性があるのでクリーニング時に使用する洗剤、水、有機溶剤に侵されず発錆しない。
請求項３に記載の本発明は、少なくとも表面全体が耐食性樹脂又は耐食性ゴムで被覆されていることを特徴とする請求項１記載のカーテン用おもりであるが、表面全体が耐食性樹脂又は耐食性ゴムで被覆されているので、クリーニング時に使用する洗剤、水、有機溶剤に侵されず窓ガラスに衝突しても割れにくく長寿命である。
請求項４に記載の本発明は、耐食性樹脂が、ポリプロピレン、ポリエチレン、ポリスチレン、ポリウレタン樹脂、ＡＢＳ樹脂、エポキシ樹脂、シリコーン樹脂、ポリアミド樹脂、ポリイミド樹脂、塩化ビニル樹脂、ポリテトラフルオロエチレンその他のフッ素樹脂のなかの少なくとも１種以上からなることを特徴とする請求項２または請求項３に記載のカーテン用おもりであるが、耐薬品性が強く錆びにくく長寿命である。
請求項５に記載の本発明は、耐食性ゴムが、シリコーンゴム、フッ素ゴム、ウレタンゴム、アクリルゴム、イソブチレンイソプレンゴム、ポリイソプレン、ポリイソブチレン、ポリイソプレン、ポリブタジエン、ブタジエンスチレンゴムのなかの少なくとも１種以上からなることを特徴とする請求項２または請求項３に記載のカーテン用おもりであるが、弾力があるので、窓ガラスに衝突しても割れにくく、耐食性があり錆びにくく長寿命である。
以下、本願発明を実施例により詳細に説明する。
【実施例１】
【０００８】
平均結晶粒子径が１μｍのタングステン粉末を、プレス成形し約１０００℃で予備焼結後、１９００℃で焼結して２ｍｍ×５ｍｍ×７０ｍｍの本発明のＷ焼結体からなるカーテン用おもりを得た。
同様にして平均結晶粒子径が、３μｍのタングステン粉末９９ｗｔ％と、平均結晶粒子径が１μｍのニッケル粉末１ｗｔ％とを混合しプレス成形後、１７００℃で焼結し、２ｍｍ×５ｍｍ×７０ｍｍの本発明のＷ−Ｎｉ系焼結体からなるカーテン用おもりを得た。
平均結晶粒子径が１０μｍのタングステン粉末９０ｗｔ％と平均結晶粒子径が１０μｍのポリプロピレン粉末１０ｗｔ％とを攪拌混合し溶融させた後、２ｍｍ×５ｍｍ×７０ｍｍを有する型に充填し凝固させることにより２ｍｍ×５ｍｍ×７０ｍｍ形状を有するＷ−ポリプロピレン複合材料の本発明のＷ−ポリプロピレン系カーテン用おもりを得た。
平均結晶粒子径が１０μｍのタングステン粉末９０ｗｔ％と平均結晶粒子径が１０μｍのシリコーンゴム粉末１０ｗｔ％とを攪拌混合し溶融させた後、２ｍｍ×５ｍｍ×７０ｍｍを有する型に充填し凝固させることにより２ｍｍ×５ｍｍ×７０ｍｍ形状を有するＷ−シリコーンゴム複合材料の本発明のＷ−シリコーンゴム系カーテン用おもりを得た。
前記の２ｍｍ×５ｍｍ×７０ｍｍの本発明のＷ焼結体からなるカーテン用おもりにポリプロピレンを溶射して本発明のポリプロピレン被覆Ｗ製おもりを得た。ポリプロピレン被覆Ｗ製おもりを得るのに、ポリプロピレンを加熱した融液にディッピングしても良い。
前記と同様にして、前記の２ｍｍ×５ｍｍ×７０ｍｍの本発明のＷ−Ｎｉ焼結体からなるカーテン用おもりにポリプロピレン被覆をした本発明のポリプロピレン被覆Ｗ−Ｎｉ系おもりを得た。前記ポリプロピレン被覆Ｗ−Ｎｉ系おもりを得るのにポリプロピレンを加熱した融液にディッピングしても良い。
前記の２ｍｍ×５ｍｍ×７０ｍｍの本発明のＷ焼結体からなるカーテン用おもりにシリコーンゴムを溶射して本発明のシリコーンゴム被覆Ｗ製おもりを得た。本発明のシリコーンゴム被覆Ｗ製おもりを得るのに、シリコーンゴムを加熱した融液にディッピングしても良い。
前記２ｍｍ×５ｍｍ×７０ｍｍの本発明のＷ−ポリプロピレン系カーテン用おもりにポリプロピレンを溶射して本発明のポリプロピレン被覆Ｗ−ポリプロピレン系カーテン用おもりを得た。本発明のポリプロピレン被覆Ｗ−ポリプロピレン系カーテン用おもりを得るのに、ポリプロピレンを加熱した融液にディッピングしても良い。
前記２ｍｍ×５ｍｍ×７０ｍｍの本発明のＷ−シリコーンゴム系カーテン用おもりにシリコーンゴムを溶射して本発明のシリコーンゴム被覆Ｗ−シリコーンゴム系カーテン用おもりを得た。本発明のシリコーンゴム被覆Ｗ−シリコーンゴム系カーテン用おもりを得るのに、シリコーンゴムを加熱した融液にディッピングしても良い。
本発明カーテン用おもりと比較するために、従来使用されている２ｍｍ×５ｍｍ×７０ｍｍの形状の鉛製おもりとＳＵＳ３０４製おもりを作製した。
これらの試料について、比重、クリーニング後の耐食性、毒性の有無について調査した。
以上の結果を表１にまとめた。
この結果から判るように、本発明のカーテン用おもりは、鉛等の人体に有害な物質を使わず、高比重で耐食性があるので、クリーニングをしても薬品、水、有機溶媒にも耐え得る。
また、ここでは耐食性樹脂としてはポリプロピレン、耐食性ゴムとしてシリコーンゴムを使用したが、その他の耐食性樹脂として、ポリエチレン、ポリスチレン、ポリウレタン樹脂、ＡＢＳ樹脂、エポキシ樹脂、シリコーン樹脂、ポリアミド樹脂、ポリイミド樹脂、塩化ビニル樹脂、ポリテトラフルオロエチレンその他のフッ素樹脂のなかの少なくとも１種以上、その他の耐食性ゴムとして、フッ素ゴム、ウレタンゴム、アクリルゴム、イソブチレンイソプレンゴム、ポリイソプレン、ポリイソブチレン、ポリイソプレン、ポリブタジエン、ブタジエンスチレンゴムのなかの少なくとも１種以上の材料を使用しても同様の結果となる。タングステン合金についても他のタングステン合金を使用しても同様の結果となった。
【０００９】
【表１】
2006296681.tif 000002
【産業上の利用可能性】
【００１０】
本発明のおもりは、鉛等の人体に有害な物質を使わず、高比重で耐食性があるので、クリーニングをしても薬品、水、有機溶媒にも耐え得るので、一般家庭のカーテン、ブラインド、シャワーカーテン等やホテル、映画館、劇場等の業務用で使用されるカーテン、緞帳等のいわゆるカーテン用おもりとして好適に使用することができる。